(57)【特許請求の範囲】
【請求項１】
水分散型アクリル系ポリマーと増粘剤と水とを含有し、
固形分濃度が５〜３２重量％であり、
前記増粘剤は、１重量％水溶液として調製し、さらにｐＨ８に調整したときの濁度が、１００ＮＴＵ以下であり、
前記増粘剤（固形分）の配合割合は、前記水分散型アクリル系ポリマーの固形分１００重量部に対して、１〜５重量部であることを特徴とする、水分散型粘着剤組成物。
【請求項２】
請求項１に記載の水分散型粘着剤組成物を被塗部材に塗布して、塗布液層を形成する工程、および、
前記塗布液層を乾燥して、粘着剤層を得る工程
を備えることを特徴とする、粘着剤層の製造方法。
【発明の詳細な説明】
【技術分野】
【０００１】
本発明は、粘着剤層、粘着フィルムおよび光学装置、詳しくは、光学装置と、それに好適に用いられる粘着剤層および粘着フィルムとに関する。
【背景技術】
【０００２】
従来より、粘着フィルムは、各種産業分野に広く用いられており、粘着剤層を基材の表面に設けることにより得られている。
【０００３】
例えば、アクリル系共重合体のエマルションに、アクリル増粘剤を添加することにより得られる固形分濃度４７重量％の水分散型粘着剤組成物を、離型フィルムの上に塗布した後、乾燥させることにより、粘着剤層を得ることが提案されている（例えば、特許文献１参照。）。
【先行技術文献】
【特許文献】
【０００４】
【特許文献１】特開２００７−２４８４８５号公報
【発明の概要】
【発明が解決しようとする課題】
【０００５】
しかるに、光学分野など、産業分野によっては、粘着剤層に優れた外観が求められる場合があり、特許文献１の粘着剤層では、そのような優れた外観を得ることができない場合がある。
【０００６】
本発明の目的は、優れた外観を有する粘着剤層、それを備える粘着フィルムおよび光学装置を提供することにある。
【課題を解決するための手段】
【０００７】
上記目的を達成するために、本発明の粘着剤層は、水分散型粘着剤組成物を塗布および乾燥させることにより得られる粘着剤層であって、前記粘着剤層の表面において、厚み方向の深さが０．２〜２０μｍであり、前記表面に沿う最大長さが１〜１０ｍｍである凹部の数が、１ｍ２たり５個以下であることを特徴としている。
【０００８】
また、本発明の粘着剤層では、前記水分散型粘着剤組成物の固形分濃度が５〜３２重量％であり、前記粘着剤層の厚みが３〜１００μｍであることが好適である。
【０００９】
また、本発明の粘着剤層では、水分散型アクリル系ポリマーと増粘剤とを含有し、前記水分散型粘着剤組成物の３０℃、せん断速度１ｓｅｃ−１における粘度が、０．１〜５０Ｐａ・ｓであることが好適である。
【００１０】
また、本発明の粘着剤層では、前記増粘剤は、１重量％水溶液として調製し、さらにｐＨ８に調整したときの濁度が、１００ＮＴＵ以下であることが好適である。
【００１１】
また、本発明の粘着剤層では、厚み２３μｍの前記粘着剤層のヘイズ値が、１．０％以下であることが好適である。
【００１２】
また、本発明の粘着フィルムは、基材と、前記基材の表面に積層される上記した粘着剤層とを備えていることを特徴としている。
【００１３】
また、本発明の粘着フィルムでは、前記基材が、光学フィルムであることが好適である。
【００１４】
また、本発明の光学装置は、上記した粘着フィルムを備えていることを特徴としている。
【発明の効果】
【００１５】
本発明の粘着剤層は、優れた外観を有し、それを備える本発明の粘着フィルムは、外観に優れたフィルムとして、各種産業用途に用いられる。
【００１６】
とりわけ、上記した本発明の粘着フィルムを備える本発明の光学装置は、優れた光学特性を確保することができる。
【図面の簡単な説明】
【００１７】
【図１】図１は、本発明の粘着剤層の一実施形態の製造方法を説明する工程図であって、（ａ）は、離型フィルムを用意する工程、（ｂ）は、水分散型粘着剤組成物からなる塗布液層を離型フィルムの表面に形成する工程、（ｃ）は、塗布液層を乾燥させて粘着剤層を形成する工程を示す。
【図２】図２は、離型フィルムの裏面と支持部材の表面との間に異物が存在する場合の、実施例１の粘着剤層の製造方法を説明する工程図であって、（ａ）は、裏面に異物が存在する離型フィルムの表面に、塗布液層を形成する工程、（ｂ）は、離型フィルムが支持部材から離間する工程、（ｃ）は、塗布液層を乾燥させて粘着剤層を形成する工程を示す。
【図３】図３は、離型フィルムの裏面と支持部材の表面との間に異物が存在する場合の、比較例１の粘着剤層の製造方法を説明する工程図であって、（ａ）は、裏面に異物が存在する離型フィルムの表面に、塗布液層を形成する工程、（ｂ）は、離型フィルムが支持部材から離間する工程、（ｃ）は、塗布液層を乾燥させて粘着剤層を形成する工程を示す。
【図４】図４は、本発明の粘着フィルムの一実施形態である粘着型光学フィルムの断面図を示す。
【図５】図５は、図１に示す粘着剤層の製造方法を説明する工程図であって、（ａ）は、下塗り層が積層された光学フィルムを用意する工程、（ｂ）は、水分散型粘着剤組成物からなる塗布液層を下塗り層の表面に形成する工程、（ｃ）は、塗布液層を乾燥させて粘着剤層を形成する工程を示す。
【図６】図６は、実施例１の粘着剤層のＴＥＭ写真の画像処理図を示す。
【図７】図７は、実施例３の粘着剤層のＴＥＭ写真の画像処理図を示す。
【発明を実施するための形態】
【００１８】
本発明の粘着剤層は、水分散型粘着剤組成物を被塗部材の表面に塗布し、乾燥させることにより得ることができる。
【００１９】
水分散型粘着剤組成物は、例えば、水分散型アクリル系ポリマーと増粘剤とを含有している。
【００２０】
水分散型アクリル系ポリマーは、例えば、炭素数が４〜１８のアルキル基を有する（メタ）アクリル酸アルキルエステルおよびカルボキシル基含有ビニルモノマーを必須成分として含有し、上記した必須成分と共重合可能な共重合性ビニルモノマーを任意的に含有するモノマー成分を重合させることにより得ることができる。
【００２１】
炭素数が４〜１８のアルキル基を有する（メタ）アクリル酸アルキルエステルは、そのアルキル部分が、好ましくは、炭素数４〜１８の直鎖状または分岐状のアルキル基である（メタ）アクリル酸アルキルエステル、つまり、メタクリル酸アルキルエステルおよび／またはアクリル酸アルキルエステルであって、例えば、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸ネオペンチル、（メタ）アクリル酸イソペンチル、（メタ）アクリル酸ヘキシル、（メタ）アクリル酸へプチル、（メタ）アクリル酸オクチル、（メタ）アクリル酸２−エチルへキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどが挙げられる。
【００２２】
これら（メタ）アクリル酸アルキルエステルは、単独使用または併用することができる。
【００２３】
（メタ）アクリル酸アルキルエステルの配合割合は、モノマー成分の総量１００重量部に対して、例えば、６０〜９９重量部、好ましくは、７０〜９９重量部、さらに好ましくは、８０〜９９重量部である。
【００２４】
カルボキシル基含有ビニルモノマーは、カルボキシル基を有するビニルモノマーであって、例えば、（メタ）アクリル酸、クロトン酸、ケイ皮酸などの不飽和モノカルボン酸、例えば、フマル酸、マレイン酸、イタコン酸などの不飽和ジカルボン酸、例えば、無水フマル酸、無水マレイン酸、無水イタコン酸などの不飽和ジカルボン酸無水物、例えば、イタコン酸モノメチル、イタコン酸モノブチル、２−アクリロイルオキシエチルフタル酸などの不飽和ジカルボン酸モノエステル、例えば、２−メタクリロイルオキシエチルトリメリット酸、２−メタクリロイルオキシエチルピロメリット酸などの不飽和トリカルボン酸モノエステル、例えば、カルボキシエチルアクリレート、カルボキシペンチルアクリレートなどのカルボキシアルキルアクリレートなどが挙げられる。
【００２５】
これらカルボキシル基含有ビニルモノマーは、単独使用または併用することができる。好ましくは、不飽和モノカルボン酸が挙げられる。
【００２６】
カルボキシル基含有ビニルモノマーの配合割合は、モノマー成分の総量１００重量部に対して、例えば、０．５〜１５重量部、好ましくは、０．５〜１０重量部、さらに好ましくは、１〜１０重量部である。
【００２７】
共重合性ビニルモノマーとしては、例えば、カルボキシル基含有ビニルモノマー以外の官能基含有ビニルモノマーなどが挙げられ、例えば、モノ［モノアルキレンオキシド（メタ）アクリレート］リン酸エステル、および、モノ［ポリアルキレンオキシド（メタ）アクリレート］リン酸エステルなどのリン酸基含有ビニルモノマー、例えば、酢酸ビニル、プロピオン酸ビニルなどのビニルエステル類、例えば、（メタ）アクリル酸グリシジル、（メタ）アクリル酸メチルグリシジルなどのエポキシ基含有モノマー、例えば、アクリル酸２−ヒドロキシエチル、アクリル酸２−ヒドロキシプロピル、アクリル酸２−ヒドロキシブチルなどのヒドロキシル基含有ビニルモノマー、例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メトキシメチル（メタ）アクリルアミド、Ｎ−メチロール（メタ）アクリルアミド、Ｎ−メチロールプロパン（メタ）アクリルアミド、Ｎ−ビニルカルボン酸アミドなどのアミド基含有ビニルモノマー、例えば、アクリロニトリル、メタクリロニトリルなどのシアノ基含有ビニルモノマー、例えば、２−メタクリロイルオキシエチルイソシアネートなどのイソシアネート基含有ビニルモノマー、例えば、Ｎ−シクロヘキシルマレイミド、Ｎ−イソプロピルマレイミド、Ｎ−ラウリルマレイミド、Ｎ−フェニルマレイミドなどのマレイミド系ビニルモノマー、例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系ビニルモノマー、例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系ビニルモノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有ビニルモノマー、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマーなどが挙げられる。
【００２８】
また、共重合性ビニルモノマーとして、例えば、アルコキシシリル基含有ビニルモノマーが挙げられる。
【００２９】
アルコキシシリル基含有ビニルモノマーとしては、例えば、シラン系（メタ）アクリレートモノマー、シラン系ビニルモノマーなどが挙げられる。
【００３０】
シラン系（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン、例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシラン、または、これらに対応する（メタ）アクリロイルオキシアルキル−ジアルキル（モノ）アルコキシシランなどが挙げられる。
【００３１】
シラン系ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、これらに対応する（ビニルアルキル）アルキルジアルコキシシラン、または、（ビニルアルキル）ジアルキル（モノ）アルコキシシランなどが挙げられる。
【００３２】
また、共重合性ビニルモノマーとして、上記した官能基含有ビニルモノマーおよびアルコキシシリル基含有ビニルモノマーの他に、例えば、エチレン、プロピレン、イソプレン、ブタジエン、イソブチレンなどのオレフィン系モノマー、例えば、（メタ）アクリル酸メチル、（メタ）アクリル酸エチル、（メタ）アクリル酸プロピル、（メタ）アクリル酸イソプロピルなどの、炭素数１〜３の直鎖状または分岐状のアルキル基を有する（メタ）アクリル酸アルキルエステル、例えば、（メタ）アクリル酸シクロヘキシル、（メタ）アクリル酸ボルニル、（メタ）アクリル酸イソボルニルなどの（メタ）アクリル酸脂環式炭化水素エステル、例えば、（メタ）アクリル酸フェニルなどの（メタ）アクリル酸アリールエステル、例えば、スチレンなどのスチレン系モノマー、例えば、（メタ）アクリロイルモルホリン、（メタ）アクリル酸アミノエチル、（メタ）アクリル酸Ｎ，Ｎ−ジメチルアミノエチル、（メタ）アクリル酸ｔ−ブチルアミノエチルなどの窒素原子含有ビニルモノマー、例えば、（メタ）アクリル酸メトキシエチル、（メタ）アクリル酸エトキシエチルなどのアルコキシ基含有ビニルモノマー、例えば、ビニルエーテルなどのビニルエーテル系モノマー、例えば、塩化ビニルなどのハロゲン原子含有ビニルモノマー、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、（メタ）アクリル酸テトラヒドロフルフリルなどのビニル基含有複素環化合物、例えば、フッ素原子などのハロゲン原子を含有するアクリル酸エステル系モノマーなども挙げられる。
【００３３】
さらにまた、上記した共重合性ビニルモノマーとして、例えば、多官能性モノマーが挙げられる。
【００３４】
多官能性モノマーとしては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）アルキレングリコールジ（メタ）アクリレートの他、ネオペンチルグリコールジ（メタ）アクリレート、１,６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどが挙げられる。また、多官能性モノマーとして、エポキシアクリレート、ポリエステルアクリレート、ウレタンアクリレートなども挙げられる。
【００３５】
これら共重合性ビニルモノマーは、単独使用または２種以上併用することができる。
【００３６】
これら共重合性ビニルモノマーのうち、好ましくは、リン酸基含有ビニルモノマーおよびアルコキシシリル基含有ビニルモノマーが挙げられ、さらに好ましくは、モノ［ポリアルキレンオキシド（メタ）アクリレート］リン酸エステルおよびシラン系（メタ）アクリレートモノマーが挙げられる。
【００３７】
共重合性ビニルモノマーの配合割合は、モノマー成分の総量１００重量部に対して、例えば、３９重量部以下、好ましくは、１９重量部以下、さらに好ましくは、１８重量部以下である。
【００３８】
また、リン酸基含有ビニルモノマーを配合する場合、リン酸基含有ビニルモノマーの配合割合は、モノマー成分の総量１００重量部に対して、例えば、０．５〜２０重量部、好ましくは、０．５〜１０重量部、さらに好ましくは、１〜５重量部である。
【００３９】
また、アルコキシシリル基含有ビニルモノマーを配合する場合、その配合割合は、モノマー成分の総量１００重量部に対して、例えば、０．００１〜１重量部、好ましくは、０．００５〜０．１重量部である。
【００４０】
そして、上記したモノマー成分を重合させて水分散型アクリル系ポリマーを得るには、モノマー成分を、上記の配合割合で配合し、例えば、乳化重合（懸濁重合を含む）などの重合方法により、重合させる。
【００４１】
乳化重合では、例えば、上記したモノマー成分とともに、重合開始剤、乳化剤などを、水中において配合して重合する。より具体的には、例えば、一括仕込み法（一括重合法）、モノマー滴下法、モノマーエマルション滴下法などの公知の乳化重合法を採用することができる。なお、モノマー滴下法では、連続滴下または分割滴下が選択される。反応条件などは、適宜選択されるが、重合温度は、例えば、２０〜１００℃である。
【００４２】
なお、上記したモノマー成分に対する重合開始剤の配合前に、または、配合しながら、あるいは、配合後に、窒素置換によって、モノマー成分を含む反応液中の溶存酸素濃度を低減することもできる。
【００４３】
重合開始剤としては、特に制限されず、乳化重合に通常使用される重合開始剤が用いられる。例えば、２，２’−アゾビスイソブチロニトリル（ＡＩＢＮ）、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２’−アゾビス［Ｎ−（２−カルボキシエチル）−２−メチルプロピオンアミジン］水和物、２，２’−アゾビス（Ｎ，Ｎ’−ジメチレンイソブチルアミジン）、２，２’−アゾビス［２−（２−イミダゾリン−２−イル）プロパン］二塩酸塩などのアゾ系開始剤、例えば、過硫酸カリウム（ＫＰＳ）、過硫酸アンモニウム（ＡＰＳ）などの過硫酸塩系開始剤、例えば、ベンゾイルパーオキサイド、ｔ−ブチルハイドロパーオキサイド、過酸化水素などの過酸化物系開始剤、例えば、フェニル置換エタンなどの置換エタン系開始剤、例えば、芳香族カルボニル化合物などのカルボニル系開始剤、例えば、過硫酸塩と亜硫酸水素ナトリウムとの組合せ、過酸化物とアスコルビン酸ナトリウムとの組合せなどのレドックス系開始剤などが挙げられる。
【００４４】
これら重合開始剤は、単独使用または２種以上併用することができる。これら重合開始剤のうち、好ましくは、過硫酸塩系開始剤が挙げられる。
【００４５】
重合開始剤の配合割合は、適宜選択されるが、モノマー成分１００重量部に対して、例えば、０．０４〜１重量部である。
【００４６】
乳化剤としては、特に制限されず、乳化重合に通常使用される公知の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤、例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。
【００４７】
また、乳化剤として、例えば、上記したアニオン系乳化剤またはノニオン系乳化剤に、プロペニル基またはアリルエーテル基などのラジカル重合性官能基（反応性基）が導入されたラジカル重合性乳化剤（例えば、アクアロンＨＳ−１０（第一工業製薬社製）などの反応性乳化剤）などが挙げられる。
【００４８】
これら乳化剤は、単独使用または２種以上併用することができる。好ましくは、反応性乳化剤が挙げられる。
【００４９】
また、乳化剤の配合割合は、モノマー成分１００重量部に対して、例えば、０．２〜１０重量部、好ましくは、０．５〜５重量部である。
【００５０】
そして、このような乳化重合によって得られる水分散型アクリル系ポリマーは、エマルション（水分散型）、つまり、アクリル系ポリマーの水分散液として調製される。
【００５１】
また、水分散型アクリル系ポリマーは、例えば、上記したモノマー成分を、乳化重合以外の方法、例えば、溶液重合または塊状重合によって重合して、必要により、溶媒の除去または塊の粉砕後に、上記した乳化剤により、水に分散させるようにして調製することもできる。
【００５２】
水分散型アクリル系ポリマーにおける固形分濃度は、例えば、１０〜９０重量％、好ましくは、２０〜８０重量％である。
【００５３】
増粘剤は、水分散型粘着剤組成物の粘度を所望の範囲（後述）に設定するために、水分散型粘着剤組成物に配合され、例えば、ポリアクリル酸系増粘剤、ウレタン系増粘剤、セルロース系増粘剤、天然高分子系増粘剤などが挙げられる。
【００５４】
ポリアクリル酸系増粘剤としては、例えば、ポリアクリル酸、ポリアクリル酸−ポリ（メタ）アクリル酸アルキルエステル共重合体（アクリル酸系共重合体）などが挙げられる。また、ポリアクリル酸系増粘剤として、上記したポリアクリル酸が予め中和された中和物、すなわち、ポリアクリル酸塩なども挙げられる。ポリアクリル酸塩としては、例えば、ポリアクリル酸ナトリウム、ポリアクリル酸カリウムなどが挙げられる。また、ポリアクリル酸系増粘剤として、例えば、カルボキシル基の一部が、スチレン基、アルキル基などの疎水基によって変性された疎水基変性ポリアクリル酸なども挙げられる。
【００５５】
ポリアクリル酸系増粘剤の酸価は、例えば、３０〜３００ｍｇ／ＫＯＨ、好ましくは、８０〜２８０ｍｇ／ＫＯＨである。
【００５６】
ウレタン系増粘剤は、例えば、分子中にウレタン結合とポリエーテル鎖を有するウレタン化合物であって、水中において、ウレタン結合同士が会合することにより、増粘作用を発現できるウレタン化合物である。
【００５７】
セルロース系増粘剤としては、例えば、メチルセルロース、エチルセルロース、ヒドロキシメチルセルロース、ヒドロキシエチルセルロース、ヒドロキシプロピルセルロース、ヒドロキシプロピルメチルセルロース、カルボキシメチルセルロースなどが挙げられる。
【００５８】
天然高分子系増粘剤としては、例えば、キサンタンガム、ジェランガム、グアガム、アルギン酸ナトリウム、カラギーナン、ペクチンなどが挙げられる。
【００５９】
また、増粘剤として、例えば、ポリアクリルアミド、ポリエチレンオキサイド、ポリビニルアルコールなども挙げられる。
【００６０】
これら増粘剤は、単独使用または２種以上併用することができる。
【００６１】
増粘剤として、好ましくは、粘着剤層の外観を向上させる観点から、好ましくは、ポリアクリル酸系増粘剤、ウレタン系増粘剤が挙げられる。
【００６２】
これら増粘剤は、市販品を用いることができ、具体的には、ポリアクリル酸系増粘剤として、例えば、プライマルＡＳＥ−６０、プライマルＴＴ−６１５、プライマルＡＳＥ−７５、プライマルＡＳＥ−９５、プライマルＡＳＥ−１０８、プライマルＲＭ−５（以上ローム・アンド・ハース社製）、ゾーゲン１００、ゾーゲン１５０、ゾーゲン２００、ゾーゲン２５０、ゾーゲン３５０（以上ＲＨＥＯＸ社製）、ＳＮシックナーＡ−８１５、ＳＮシックナーＡ−８１８、ＳＮシックナーＡ−８５０（以上サンノプコ社製）、ＲＨＥＯＶＩＳ  ＣＲ（一方社油脂社製）、アロンＢ−３００Ｋ、アロンＢ−５００（アクリル酸系共重合体）、アロンＡ−７０７０（以上東亞合成社製）、チクゾールＫ−１５０Ｂ（共栄社油脂化学工業社製）、アクリセットＷＲ−５０３、アクリセットＷＲ−６５０（以上日本触媒社製）などが挙げられる。また、ポリアクリル酸系増粘剤として、ＳＮシックナー６４０（疎水基変性ポリアクリル酸、サンノプコ社製）なども挙げられる。
【００６３】
また、ウレタン系増粘剤としては、例えば、アデカノールＵＨ−４６２、アデカノールＵＨ−７５２、アデカノールＵＨ−１４０Ｓ、アデカノールＵＨ−４２０、アデカノールＵＨ−４３８、アデカノールＵＨ−４７２、アデカノールＵＨ−４５０、アデカノールＵＨ−５４０、アデカノールＵＨ−５５０、アデカノールＵＨ−５４１ＶＦ、アデカノールＵＨ−５２６、アデカノールＵＨ−５３０（以上ＡＤＥＫＡ社製）、ＲＨＥＯＬＡＴＥ２６６、ＲＨＥＯＬＡＴＥ２８８、ＲＨＥＯＬＡＴＥ２４４、ＲＨＥＯＬＡＴＥ２５５、ＲＨＥＯＬＡＴＥ２７８（以上ＲＨＥＯＸ社製）、ＳＮシックナーＡ−８０３、ＳＮシックナーＡ−８０４、ＳＮシックナーＡ−８０７、ＳＮシックナーＡ−８１２、ＳＮシックナーＡ−８１４（以上サンノプコ社製）などが挙げられる。
【００６４】
また、上記した増粘剤は、例えば、粉末（粒子）タイプ、水溶液タイプ、エマルションタイプなどの形態で調製されている。
【００６５】
また、増粘剤は、１重量％水溶液として調製し、さらにｐＨ８に調整したときの濁度が、例えば、１００ＮＴＵ以下、好ましくは、５０ＮＴＵ以下、さらに好ましくは、２０ＮＴＵ以下であり、通常、０．１ＮＴＵ以上である。
【００６６】
１重量％水溶液をｐＨ８に調整するには、例えば、増粘剤の１重量％水溶液に、濃度５〜１５重量％アンモニア水溶液などのアルカリ水溶液を添加する。アルカリ水溶液の添加量は、その添加によって、増粘剤の濃度の減少率が、例えば、１％以内となるように調整する。
【００６７】
また、濁度は、濁度計にて測定され、また、ＮＴＵは、濁度の単位（Ｎｅｐｈｅｌｏｍｅｔｒｉｃ  Ｔｕｒｂｉｄｉｔｙ  Ｕｎｉｔ）である。
【００６８】
ｐＨ調整後における増粘剤の１重量％水溶液の濁度が上記した範囲を超える場合には、増粘剤の不溶解物（粒子）が残存し、粘着剤層においてもそのまま増粘剤が比較的大きい粒子として存在し、粘着剤層の透明性が低下して、白濁の原因となる場合がある。
【００６９】
増粘剤（の固形分）の配合割合は、水分散型アクリル系ポリマーの固形分１００重量部に対して、例えば、０．０１〜２０重量部、好ましくは、０．１〜１０重量部、さらに好ましくは、０．５〜５重量部である。また、増粘剤（の固形分）の配合割合を、水分散型粘着剤組成物の固形分以外、つまり、水１００重量部に対して、例えば、０．０１〜２０重量部、好ましくは、０．１〜１０重量部、さらに好ましくは、０．５〜５重量部に設定することもできる。
【００７０】
増粘剤の配合割合が、上記した範囲内であれば、水分散型粘着剤組成物の粘度を所望の範囲（後述）に設定することができる。
【００７１】
そして、水分散型粘着剤組成物を調製するには、水分散型アクリル系ポリマーと増粘剤とを、上記した配合割合で配合する。具体的には、水分散型アクリル系ポリマーと増粘剤とを配合して、それらを均一に攪拌して、水分散混合液を調製する。
【００７２】
次いで、必要により、水分散混合液に水を追加することにより、水分散型粘着剤組成物の固形分濃度を、例えば、５〜３２重量％、好ましくは、７〜２９重量％、さらに好ましくは、１０〜２５重量％に調整する。
【００７３】
水分散型粘着剤組成物の固形分濃度が上記した範囲内にあれば、塗布時のハンドリング性を向上させて、塗布液層２の厚みＴ１（後述）を特定範囲に設定することができる。一方、水分散型粘着剤組成物の固形分濃度が上記した範囲を超える場合には、凹部５の数が所望の範囲を超える場合がある。
【００７４】
その後、必要により、固形分濃度が調整された水分散型粘着剤組成物のｐＨを、例えば、７〜１０、好ましくは、７〜９に調整する。
【００７５】
水分散型粘着剤組成物のｐＨは、例えば、固形分濃度が調整された水分散型粘着剤組成物に、濃度５〜１５重量％のアンモニア水溶液などのアルカリ水溶液を添加することにより、調整する。アルカリ水溶液の添加量は、その添加によって、水分散型粘着剤組成物における固形分濃度の減少率が、例えば、１％以内となるように調整する。
【００７６】
なお、固形分濃度が調整された水分散型粘着剤組成物のｐＨは、増粘剤がポリアクリル酸系増粘剤である場合には、通常、１０を超過しているため、水分散型粘着剤組成物のｐＨを上記した範囲内に調整して、カルボキシル基を中和することにより、増粘作用を発現させる。
【００７７】
このようにして調製された水分散型粘着剤組成物の３０℃、せん断速度１ｓｅｃ−１における粘度は、例えば、０．１〜５０Ｐａ・ｓ、好ましくは、０．２〜２０Ｐａ・ｓである。
【００７８】
水分散型粘着剤組成物の３０℃、せん断速度１ｓｅｃ−１における粘度は、コーン／プレート型粘度計（レオメーター）によって、測定される。
【００７９】
水分散型粘着剤組成物の粘度が、上記した範囲に満たない場合には、塗布時に被塗部材（後述）上で水分散型粘着剤組成物がはじきを生じて、塗布が困難となる場合がある。一方、水分散型粘着剤組成物の粘度が上記した範囲を超える場合には、凹部５の数が所望の範囲を超える場合がある。
【００８０】
図１は、本発明の粘着剤層の一実施形態の製造方法を説明する工程図、図２および図３は、離型フィルムの裏面と支持部材の表面との間に異物が存在する場合の、粘着剤層の製造方法を説明する工程図である。
【００８１】
次に、本発明の粘着剤層の一実施形態を製造する方法について、図１〜図３を参照して説明する。
【００８２】
この方法では、まず、被塗部材、例えば、フィルム、具体的には、離型フィルム１を用意する。
【００８３】
離型フィルム１は、例えば、軟質材料からなり、具体的には、例えば、ポリエチレン、ポリプロピレン、ポリエチレンテレフタレート（ＰＥＴ）などの合成樹脂フィルム、例えば、布、不織布、ネット、発泡フィルムなど、金属箔（例えば、アルミニウム箔）、または、それらが複数された積層フィルムなどが挙げられる。また、離型フィルム１の表面には、剥離性を高めるため、必要に応じて、シリコーン処理、長鎖アルキル処理、フッ素処理などの処理（剥離処理）を施す。
【００８４】
離型フィルム１の厚みは、特に限定されず、例えば、１〜１０００μｍ、好ましくは、１０〜１００μｍである。
【００８５】
次いで、この方法では、図１（ｂ）に示すように、水分散型粘着剤組成物を離型フィルム１の表面に塗布して、塗布液層２を形成する。
【００８６】
水分散型粘着剤組成物は、例えば、キスコーティング、グラビアコーティング、バーコーティング、スプレーコーティング、ナイフコーティング、ワイヤーコーティング、コンマーコーティングなどの公知の塗布方法により、離型フィルム１の表面に塗布する。
【００８７】
水分散型粘着剤組成物を離型フィルム１の表面に塗布する場合には、例えば、図２（ａ）および図３（ａ）に示すように、離型フィルム１の裏面を支持部材７の表面に接触させて、離型フィルム１を支持する。
【００８８】
離型フィルム１が長尺状に形成されている場合には、支持部材７として、例えば、コーティングロールなどが挙げられる。コーティングロールは、離型フィルム１の長尺方向途中に配置されており、離型フィルム１がコーティングロールを通過しながら、離型フィルム１の表面に水分散型粘着剤組成物が塗布される。水分散型粘着剤組成物が塗布された離型フィルム１は、コーティングロールの通過後には、コーティングロールから離れる。
【００８９】
また、離型フィルム１が枚葉状に形成されている場合には、支持部材７として、例えば、平板状の支持板などが挙げられる。水分散型粘着剤組成物の塗布時には、離型フィルム１の裏面全面に支持板が配置されており、塗布液層の形成後には、離型フィルム１を支持板７から引き離す。
【００９０】
上記した支持部材７は、例えば、離型フィルム１を形成する軟質材料より硬い硬質材料からなり、具体的には、鉄、ステンレスなどの金属などの硬質材料からなる。
【００９１】
塗布液層２の厚みＴ１は、例えば、５〜２０００μｍ、好ましくは、１０〜１０００μｍである。塗布液層２の厚みＴ１が上記した範囲にあれば、粘着剤層６の厚みＴ２（後述）を所望の範囲に設定できながら、凹部５（後述、図３参照）を所望の数以下にすることができる。
【００９２】
次いで、この方法では、図１（ｃ）に示すように、塗布液層２を乾燥させる。
【００９３】
乾燥温度は、例えば、９０〜１５０℃、例えば、１００〜１４０℃であり、乾燥温度は、例えば、０．５〜３０分間、好ましくは、１〜１０分間である。
【００９４】
これにより、粘着剤層６を得ることができる。つまり、塗布液層２の水分が、上記した乾燥により留去され、水分散型粘着剤組成物の固形分（主として、アクリル系ポリマーおよび増粘剤の混合物）からなる粘着剤層６が形成される。
【００９５】
このようにして得られる粘着剤層６の厚みＴ２は、塗布液層２の厚みＴ１に対して、例えば、１０〜６０％、好ましくは、例えば、２０〜５０％であって、具体的には、３〜１００μｍ、好ましくは、２０〜４０μｍである。
【００９６】
粘着剤層６の厚みＴ２が上記した範囲内にあれば、基材（具体的には、光学フィルム１１（図４参照）など）と被着体（具体的には、光学装置のガラス基板など）とを確実に接着することができる。
【００９７】
また、厚み２３μｍの粘着剤層６のヘイズ値は、例えば、１．０％以下、好ましくは、０．９％以下であり、通常、０．１％以上である。
【００９８】
なお、粘着剤層６のヘイズ値は、ＪＩＳ  Ｋ７１３６に準拠して、ヘイズメーターにより測定される。
【００９９】
粘着剤層６のヘイズ値が上記した範囲を超える場合には、粘着剤層６の透明性が低下して、粘着剤層６の良好な外観を確保できない場合がある。
【０１００】
そして、この粘着剤層６は、その表面において、次に説明する凹部５の数が１ｍ２当たり５個以下であり、好ましくは、１個以下である。
【０１０１】
次に、凹部５について、図２および図３を参照して、詳述する。
【０１０２】
凹部５は、図３（ｃ）が参照されるように、粘着剤層６の表面から裏面に向かって凹む部分（欠陥部分）であって、厚み方向の深さＤが、０．２〜２０μｍであり、表面に沿う最大長さ（例えば、平面視円形の場合は、上端の内径）Ｌ２が、１〜１０ｍｍであるサイズの欠陥部分として定義される。
【０１０３】
詳しくは、図２（ａ）および図３（ａ）に示すように、塗布液層２を離型フィルム１の表面に形成するときに、異物８が、離型フィルム１の裏面および支持部材７の表面の間に介在される場合がある。
【０１０４】
異物８は、最大長さが、例えば、１〜１０００μｍ、さらには、１０〜１００μｍである。
【０１０５】
そして、異物８が上記したように存在する場合に、離型フィルム１は、異物８と厚み方向において対向する部分（突出部分１３）の裏面が表側（上側）に向かって湾曲（突出）するとともに、突出部分１３の表面も表側（上側）に向かって湾曲（突出）するように、形成される。なお、離型フィルム１は、突出部分１３と、その周囲の部分とにおいて、厚みが一定となるように形成されている。
【０１０６】
この場合に、塗布液層２は、エマルションとして調製される水分散型粘着剤組成物からなるので、塗布液層２の表面は、平坦状に形成される一方、塗布液層２の裏面、つまり、離型フィルム１に対する対向面には、離型フィルム１の表面の突出部分１３に対応する裏側凹部９が形成される。
【０１０７】
裏側凹部９のサイズおよび数は、上記した離型フィルム１の表面の突出部分１３のサイズおよび数に対応している。
【０１０８】
次いで、図２（ｂ）および図３（ｂ）に示すように、離型フィルム１を支持板７から離間させると、離型フィルム１の表面および裏面の両面は、平坦状に復元される。
【０１０９】
これとともに、塗布液層２の裏面において、上記した裏側凹部９が、その周囲とともに平坦状に形成されて、消失する一方、塗布液層２の表面において、上記した裏側凹部９（図２（ａ）および図３（ａ）参照）に対応する表側凹部４が形成される。
【０１１０】
表側凹部４は、塗布液層２の表面から裏側に向かって凹んでおり、そのサイズおよび数は、上記した突出部分１３のサイズおよび数にほぼ対応している。
【０１１１】
次いで、図２（ｃ）および図３（ｃ）に示すように、塗布液層２の乾燥によって、粘着剤層６が形成される。
【０１１２】
そして、上記した固形分濃度の水分散型粘着剤組成物から得られる図２（ｃ）の粘着剤層６の厚み（後述する凹部５を除く部分の厚み）Ｔ２は、図２（ｂ）の塗布液層２の厚みＴ１（表側凹部４を除く部分の厚み）に比べて、格段に薄く形成される。つまり、粘着剤層６の厚みＴ２の塗布液層２の厚みＴ１に対する比（Ｔ２／Ｔ１）が、格段に小さいので、表側凹部４の影響を受けにくく、そのため、図２（ｃ）の凹部５が小さいサイズ、つまり、上記定義のサイズ（最大深さＤ）の下限より小さく（浅く）形成される。
【０１１３】
一方、上記した固形分濃度より濃い固形分濃度（例えば、３２重量％を超過する濃度）の水分散型粘着剤組成物から得られる粘着剤層６の厚みＴ２’は、塗布液層２の厚みＴ１’に比べて、格段に薄く形成することができない。つまり、粘着剤層６の厚みＴ２’の塗布液層２の厚みＴ１’に対する比（Ｔ２’／Ｔ１’）が、比較的大きく、かつ、上記した図２の粘着剤層６の厚みＴ２の塗布液層２の厚みＴ１に対する比（Ｔ２／Ｔ１）に比べて、大きいので、表側凹部４の影響を受け易い。そのため、図３（ｃ）の凹部５が、少なくとも図２（ｃ）の凹部５よりも深く、具体的には、上記定義のサイズ（最大深さＤ）の範囲内で形成される。
【０１１４】
そして、この粘着剤層６では、上記したように、水分散型粘着剤組成物の固形分濃度を特定濃度に低く設定すれば、乾燥後の凹部５の数が小さく、具体的には、凹部５が所望の数以下であるので、優れた外観を有している。そのため、各種産業用途、好ましくは、優れた外観が要求される光学用途に用いられる。
【０１１５】
図４は、本発明の粘着フィルムの一実施形態である粘着型光学フィルムの断面図を示す。
【０１１６】
次に、上記した粘着剤層６を備える、本発明の粘着フィルムの一実施形態である粘着型光学フィルムの製造方法について、図４を参照して説明する。
【０１１７】
図４において、この粘着型光学フィルム１０は、基材としての光学フィルム１１と、光学フィルム１１の表面に積層される下塗り層１２と、下塗り層１２の表面に積層される粘着剤層６とを備えている。
【０１１８】
光学フィルム１１は、光学特性を有するフィルムであり、例えば、後で詳述する画像表示装置などに用いられて、画像表示装置における光学層とされる。光学フィルム１１としては、例えば、偏光フィルム、位相差フィルム、輝度向上フィルム、視野角拡大フィルム（視野補償フィルム）、表面処理フィルムなどが挙げられる。
【０１１９】
偏光フィルムとしては、例えば、偏光子の片面または両面に、透明保護フィルムが設けられたものが用いられる。
【０１２０】
偏光子としては、特に制限されず、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質で染色し一軸延伸したものや、ポリビニルアルコールの脱水処理物やポリ塩化ビニルの脱塩酸処理物などポリエン系配向フィルムなどが挙げられる。好ましくは、ポリビニルアルコール系フィルムをヨウ素で染色して一軸延伸した偏光子が挙げられる。
【０１２１】
透明保護フィルムとしては、例えば、ポリエチレンテレフタレートやポリエチレンナフタレートなどのポリエステル系ポリマーフィルム、ジアセチルセルロースやトリアセチルセルロースなどのセルロース系ポリマーフィルム、ポリメチルメタクリレートなどのアクリル系ポリマーフィルム、ポリスチレンやアクリロニトリル・スチレン共重合体（ＡＳ樹脂）などのスチレン系ポリマーフィルム、ポリカーボネート系ポリマーフィルムなど挙げられる。また、ポリエチレン、ポリプロピレン、シクロまたはノルボルネン構造を有するポリオレフィン、エチレン・プロピレン共重合体などのポリオレフィン系ポリマーフィルム、塩化ビニル系ポリマーフィルム、ナイロン、芳香族ポリアミドなどのアミド系ポリマーフィルム、イミド系ポリマーフィルム、スルホン系ポリマーフィルム、ポリエーテルスルホン系ポリマーフィルム、ポリエーテルエーテルケトン系ポリマーフィルム、ポリフェニレンスルフィド系ポリマーフィルム、ビニルアルコール系ポリマーフィルム、塩化ビニリデン系ポリマーフィルム、ビニルブチラール系ポリマーフィルム、アリレート系ポリマーフィルム、ポリオキシメチレン系ポリマーフィルム、エポキシ系ポリマーフィルム、または上記したポリマーのブレンド物のフィルムなども挙げられる。
【０１２２】
透明保護フィルムは、アクリル系、ウレタン系、アクリルウレタン系、エポキシ系、シリコーン系などの熱硬化型、紫外線硬化型の樹脂の硬化層として形成することもできる。
【０１２３】
透明保護フィルムとしては、好ましくは、セルロース系ポリマーが挙げられる。透明保護フィルムの厚さは、特に制限されず、例えば、５００μｍ以下、好ましくは、１〜３００μｍ、さらに好ましくは、５〜２００μｍである。
【０１２４】
偏光子と透明保護フィルムとを接着処理するには、例えば、イソシアネート系接着剤、ポリビニルアルコール系接着剤、ゼラチン系接着剤、ビニル系接着剤、ラテックス系接着剤、水系ポリエステル接着剤などを用いて接着する。
【０１２５】
位相差フィルムとしては、例えば、λ／２波長板またはλ／４波長板などの波長板などが挙げられ、具体的には、高分子素材を一軸または二軸延伸処理してなる複屈折性フィルム、液晶性ポリマーの配向フィルム、液晶性ポリマーの配向層をフィルムにて支持したものなどが挙げられる。位相差フィルムの厚さは、特に制限されず、例えば、２０〜１５０μｍである。
【０１２６】
高分子素材としては、例えば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などが挙げられる。これら高分子素材は、延伸などにより配向物（延伸フィルム）となる。
【０１２７】
液晶性ポリマーとしては、例えば、液晶配向性を付与する共役性の直線状原子団（メソゲン）がポリマーの主鎖や側鎖に導入された主鎖型や側鎖型の各種のものなどが挙げられる。主鎖型の液晶性ポリマーとしては、例えば、屈曲性を付与するスペーサ部でメソゲン基を結合した構造であり、具体的には、ネマチック配向性のポリエステル系液晶性ポリマー、ディスコティックポリマーやコレステリックポリマーなどが挙げられる。側鎖型の液晶性ポリマーとしては、例えば、ポリシロキサン、ポリアクリレート、ポリメタクリレートまたはポリマロネートを主鎖骨格とし、側鎖として共役性の原子団からなるスペーサ部を介してネマチック配向付与性のパラ置換環状化合物単位からなるメソゲン部を有するものなどが挙げられる。これら液晶性ポリマーは、例えば、ガラス板上に形成したポリイミドやポリビニルアルコールなどの薄膜の表面をラビング処理したもの、酸化珪素を斜方蒸着したものなどの配向処理面上に液晶性ポリマーの溶液を展開して熱処理することにより得られる。
【０１２８】
また、位相差フィルムは、例えば、各種波長フィルムや液晶層の複屈折による着色や視野角などの拡大を目的としたもの、その他使用目的に応じて、位相差を有するものであってよく、２種以上の位相差フィルムを積層して位相差などの光学特性を制御したものなどであってもよい。
【０１２９】
輝度向上フィルムとしては、例えば、誘電体の多層薄膜や屈折率異方性が相違する薄膜フィルムの多層積層体など、所定偏光軸の直線偏光を透過して他の光は反射する特性を示すもの、コレステリック液晶ポリマーの配向フィルムやその配向液晶層をフィルム基材上に支持したものなど、左回りまたは右回りのいずれか一方の円偏光を反射して他の光は透過する特性を示すものなどが挙げられる。輝度向上フィルムの厚みは、例えば、１０〜２００μｍである。
【０１３０】
視野角拡大フィルムは、液晶ディスプレイの画面を、画面に垂直でなくやや斜めの方向から見た場合でも、画像が比較的鮮明にみえるように視野角を広げるためのフィルムであり、例えば、位相差フィルム、液晶ポリマーなどの配向フィルムや透明基材上に液晶ポリマーなどの配向層を支持したものなどが挙げられる。視野角拡大フィルムとして用いられる位相差フィルムには、面方向に二軸に延伸された複屈折を有するポリマーフィルムや、面方向に一軸に延伸され厚さ方向にも延伸された厚さ方向の屈折率を制御した複屈折を有するポリマーや傾斜配向フィルムのような二方向延伸フィルムなどが用いられる。視野角拡大フィルムの厚みは、例えば、１０〜２００μｍである。
【０１３１】
表面処理フィルムとしては、例えば、画像表示装置の表面に耐擦傷性を付与するためのハードコートフィルム、例えば、画像表示装置に対する写り込みを防止するためのアンチグレア処理フィルム、アンチリフレクティブフィルムなどの反射防止フィルム、例えば、画像表示装置に対する写り込みを低減するためのローリフレクティブフィルムなどの反射低減フィルムなどが挙げられる。
【０１３２】
また、光学フィルムとして、例えば、反射板、半透過板なども挙げられる。
【０１３３】
上記した各光学フィルムは、１層または２層以上用いることができる。
【０１３４】
そして、この粘着型光学フィルムを得るには、まず、光学フィルム１１を用意し、次いで、下塗り層１２を光学フィルム１１の表面に設ける。
【０１３５】
下塗り層１２は、例えば、オキサゾリン基含有ポリマー、および／または、水溶性または水分散性導電材料を含有している。
【０１３６】
オキサゾリン基含有ポリマーは、例えば、アクリル骨格またはスチレン骨格からなる主鎖を含み、その主鎖の側鎖にオキサゾリン基を有しているものであって、好ましくは、アクリル骨格からなる主鎖を含み、その主鎖の側鎖にオキサゾリン基を有しているオキサゾリン基含有アクリル系ポリマーが挙げられる。
【０１３７】
オキサゾリン基としては、例えば、２−オキサゾリン基、３−オキサゾリン基、４−オキサゾリン基などが挙げられ、好ましくは、２−オキサゾリン基が挙げられる。
【０１３８】
２−オキサゾリン基としては、一般に、下記一般式（１）で表される。
【０１３９】
【化１】
0005863285.tif 000002
（一般式（１）中、Ｒ１、Ｒ２、Ｒ３およびＲ４は、それぞれ独立に、水素原子、ハロゲン原子、アルキル基、アラルキル基、フェニル基または置換フェニル基を示す。）
オキサゾリン基含有ポリマーは、そのオキサゾリン価が、例えば、１５００ｇ  ｓｏｌｉｄ／ｅｑ．以下、好ましくは、１２００ｇ  ｓｏｌｉｄ／ｅｑ．以下である。
【０１４０】
オキサゾリン基含有ポリマーは、市販品が用いられ、具体的には、エポクロスＷＳ−５００（水溶液タイプ、固形分４０％、主鎖：アクリル系、ｐＨ７〜９、オキサゾリン価２２０ｇ  ｓｏｌｉｄ／ｅｑ．、日本触媒社製）、エポクロスＷＳ−７００（水溶液タイプ、固形分２５％、主鎖：アクリル系、ｐＨ７〜９、オキサゾリン価２２０ｇ  ｓｏｌｉｄ／ｅｑ．、日本触媒社製）などのオキサゾリン基含有アクリル系ポリマー、例えば、エポクロスＫ−１０００シリーズ（エマルションタイプ、固形分４０％、主鎖：スチレン／アクリル系、オキサゾリン価１１００ｇ  ｓｏｌｉｄ／ｅｑ．、ｐＨ７〜９、日本触媒社製）、エポクロスＫ−２０００シリーズ（エマルションタイプ、固形分４０％、主鎖：スチレン／アクリル系、ｐＨ７〜９、オキサゾリン価５５０ｇ ｓｏｌｉｄ／ｅｑ．、日本触媒社製）などのオキサゾリン基含有アクリル／スチレン系ポリマーなどが挙げられる。密着力を向上する観点から、好ましくは、水溶液タイプが用いられる。
【０１４１】
これらオキサゾリン基含有ポリマーは、単独使用または２種以上併用することができる。
【０１４２】
水溶性または水分散性導電材料としては、例えば、導電ポリマー、有機金属化合物などが挙げられる。好ましくは、導電ポリマーが挙げられる。
【０１４３】
導電ポリマーとしては、例えば、ポリアニリン、ポリチオフェン、ポリピロール、ポリキノキサリンなどが挙げられる。これらのうち、塗工性の観点から、好ましくは、ポリアニリンまたはポリチオフェンが挙げられる。
【０１４４】
ポリアニリンは、ＧＰＣ測定によるポリスチレン（ＰＳ）換算の重量平均分子量が、例えば、５０００００以下、好ましくは、３０００００以下である。ポリチオフェンは、ＧＰＣ測定によるポリスチレン換算の重量平均分子量が、例えば、４０００００以下、好ましくは、３０００００以下である。
【０１４５】
このような水溶性または水分散性導電ポリマーは、市販品が用いられ、具体的には、水溶性導電ポリマーとして、例えば、ポリアニリンスルホン酸（三菱レーヨン社）などが挙げられ、水分散性導電ポリマーとして、例えば、ポリチオフェン系導電ポリマー（商品名「デナトロン」：ナガセケムテック社製、商品名「オルガコン  ＬＢＳ」：アグファ・マテリアルズ社製）などが挙げられる。
【０１４６】
これら導電材料は、単独使用または２種以上併用することができる。
【０１４７】
上記した各成分（オキサゾリン基含有ポリマー、および／または、導電材料）は、溶媒に、溶解または分散されており、各成分の溶液または分散液として調製されている。
【０１４８】
好ましくは、光学フィルムの変質を防止する観点から、各成分が、水に、溶解または分散されている、水溶液または水分散液（以下、これらを単に「塗布液」と総称する。）として調製されている。
【０１４９】
塗布液において、水の他に、さらに、水系溶媒としてアルコール類を含有させることができる。
【０１５０】
アルコール類としては、例えば、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−エチル−１−ブタノール、ｎ−ヘキサノール、シクロヘキサノールなどが挙げられる。
【０１５１】
塗布液において、オキサゾリン基含有ポリマーおよび導電材料の配合割合は、それぞれ、例えば、０．０５〜８０重量％、好ましくは、０．１〜５０重量％である。
【０１５２】
下塗り層１２を設けるには、例えば、光学フィルム１１の表面に、上記した塗布液を、ワイヤーコーティング、ナイフコーティング法などの公知のコーティング方法により、直接コーティングして乾燥する。
【０１５３】
下塗り層１２の厚みは、例えば、１０〜１０００ｎｍ、好ましくは、２０〜５００ｎｍである。
【０１５４】
次いで、図１（ｃ）に示す粘着剤層６と、下塗り層１２とを、貼着する。
【０１５５】
その後、粘着剤層６を被着体へ貼着する際に、図４の仮想線で示すように、離型フィルム１を、粘着剤層６から引き剥がす。
【０１５６】
このようにして、光学フィルム１１の表面に、下塗り層１２および粘着剤層６が順次積層された粘着型光学フィルム１０を得ることができる。
【０１５７】
そして、この粘着型光学フィルム１０は、優れた外観を有する粘着剤層６を備えるので、優れた外観が要求される、光学装置、例えば、画像表示装置、具体的には、液晶ディスプレイ（液晶表示装置）、有機エレクトロルミネセンス装置（有機ＥＬ表示装置）、有機発光ダイオード（有機ＬＥＤ、Ｏｒｇａｎｉｃ  Ｌｉｇｈｔ  Ｅｍｉｔｔｉｎｇ  Ｄｉｏｄｅ：ＯＬＥＤ）、プラズマディスプレイパネル（ＰＤＰ）、ブラウン管表示装置（ＣＲＴ）などの表面に貼着され、それら光学装置において、良好な外観を確保することができる。
【０１５８】
また、粘着型光学フィルム１０は、上記した光学装置の前面板として用いられる。
【０１５９】
前面板は、例えば、光学装置の前面部分を保護したり、また、光学装置に高級感（質感、あるいは、デザイン性など）を付与するために、光学装置の前面（表面）に貼着して設けられる。
【０１６０】
また、前面板は、例えば、立体表示装置（いわゆる、３Ｄ表示装置などの三次元画像表示装置）などにおけるλ／４波長板の支持体として用いられる。
【０１６１】
具体的には、前面板は、例えば、光学装置に対する視認側（つまり、前側）面に設けられる。
【０１６２】
この粘着型光学フィルム１０は、光学装置における、ポリカーボネートおよび／またはアクリル系ポリマーフィルム（具体的には、ポリメチルメタクリレートなど）などのプラスチック（樹脂）を含有する前面部分に貼着された場合にも、ガラスを含有する前面部分の材料に貼着した場合と同様に、外観に優れる。
【０１６３】
なお、上記した説明では、粘着剤層６を、下塗り層１２の表面に転写することによって設けているが、例えば、図５に示すように、下塗り層１２の表面に直接設けることもできる。
【０１６４】
粘着剤層６を下塗り層１２の表面に直接設けるには、例えば、図５（ａ）に示すように、まず、表面に下塗り層１２が形成された光学フィルム１１を用意し、次いで、水分散型粘着剤組成物を、下塗り層１２の表面に塗布することにより、塗布液層２を下塗り層１２の表面に直接形成する。次いで、図５（ｃ）に示すように、塗布液層２を乾燥させることにより、粘着剤層６を、下塗り層１２の表面に直接設ける。
【０１６５】
このような粘着剤層６においても、下塗り層１２の表面または光学フィルム１１の表面に存在する異物８に起因する凹部５を所望の数以下にすることができる。
【０１６６】
また、上記した粘着型光学フィルム１０では、粘着剤層６を、光学フィルム１１の表面に、下塗り層１２を介して設けているが、例えば、図示しないが、下塗り層１２を設けることなく、粘着剤層６を、光学フィルム１１の表面に直接設けることもできる。
【０１６７】
また、上記した説明では、本発明の粘着フィルムを、光学フィルム１１を備える粘着型光学フィルム１０として説明しているが、例えば、図示しないが、不織布、金属箔（金属フィルム）など、光学特性を有さず、機械特性を有する基材フィルム１１を備える粘着フィルムとして形成することもできる。
【実施例】
【０１６８】
以下に、実施例および比較例を挙げて、本発明をより具体的に説明する。ただし、本発明は、それらに何ら制限されるものではない。
【０１６９】
実施例１
（水分散型粘着剤組成物の調製）
容器に、アクリル酸ブチル８８重量部、アクリル酸５重量部、モノ［ポリ（プロピレンオキシド）メタクリレート］リン酸エステル２重量部、３−メタクリルオキシプロピル−トリメトキシシラン（ＫＢＭ−５０３、信越シリコーン社製）０．０３重量部を配合してモノマー成分を調製した。
【０１７０】
次いで、調製したモノマー成分の一部（モノマー成分総量の２０重量％）３８８ｇに、反応性乳化剤（アクアロンＨＳ−１０、第一工業製薬社製）４６．６ｇおよびイオン交換水３４６ｇを加え、ホモジナイザーを用いて回転数５０００ｍｉｎ−１で、５分間強制乳化（プレ乳化）して、モノマープレエマルションを調製した。
【０１７１】
また、冷却管、窒素導入管、温度計および攪拌機を備えた反応容器に、上記したモノマープレエマルション１５６ｇおよび水イオン交換水２１９ｇを投入して、次いで、反応容器を窒素置換して、過硫酸アンモニウム０．０２３ｇを添加して、６５℃で２．５時間乳化重合させた。
【０１７２】
次いで、モノマー成分の残部（モノマー成分総量の８０重量％）６２５ｇに過硫酸アンモニウム０．２１７ｇを添加して、これを反応容器に３時間かけて滴下し、滴下後、窒素置換しながら、７０℃で３時間乳化重合させることによって、固形分濃度４０重量％の水分散型アクリル系ポリマーのエマルションを得た。
【０１７３】
その後、得られたエマルションを室温まで冷却し、１０重量％アンモニア水を添加して、ｐＨを８に調整し、さらに、エマルションの固形分１００重量部に対して、ＳＮシックナー６４０（疎水基変性ポリアクリル酸、サンノプコ社製）２重量部を添加し、さらにイオン交換水を追加して、固形分濃度を２５重量％に調整して、水分散型粘着剤組成物を調製した。
【０１７４】
（粘着剤層の形成）
まず、剥離処理した厚み３８μｍのＰＥＴフィルム（離型フィルム）を用意し（図１（ａ）参照）、次いで、上記の水分散型粘着剤組成物を、ＰＥＴシートの表面（処理面）に、コンマコーターを用いて均一に塗布して、厚み９２μｍの塗布液層を形成した（図１（ｂ）参照）。
【０１７５】
その後、形成した塗布液層を、１２０℃で、２分間加熱して乾燥させることにより、厚み２３μｍの粘着剤層を形成した（図１（ｃ）参照）。
【０１７６】
（粘着型光学フィルムの作製）
まず、下塗り層が積層された偏光フィルムを用意した（図５（ａ）参照）。
【０１７７】
すなわち、エポクロスＷＳ−７００（水溶液タイプ、固形分２５％、主鎖：アクリル系、ｐＨ７〜９、オキサゾリン価２２０ｇ  ｓｏｌｉｄ／ｅｑ．、日本触媒社製）４００重量部（固形分換算１００重量部）と、オルガコンＬＢＳ（導電性ポリチオフェン、アグファ・マテリアルズ社製）３０重量部とに、水／イソプロピルアルコール（重量比で、３：１）混合溶液を加えて、均一に攪拌して、固形分濃度を０．５重量％に調整することにより、下塗り剤の塗布液を調製した。この塗布液を、厚み１８０μｍの偏光フィルムの表面に、乾燥後の厚みが２０〜３０ｎｍになるように、ワイヤーバーＮｏ．５を用いて塗布し、その後、乾燥させた。これにより、下塗り層が積層された偏光フィルムを作製した。
【０１７８】
その後、粘着剤層と下塗り層とを貼着することにより、粘着型光学フィルムを得た（図４参照）。
【０１７９】
実施例２
エマルションの固形分１００重量部に対するＳＮシックナー６４０（疎水基変性ポリアクリル酸）の配合部数を、１重量部に変更し、さらに、イオン交換水の追加により調整される水分散型粘着剤組成物の固形分濃度を３０重量％に変更した以外は、実施例１と同様にして水分散型粘着剤組成物を調製し、続けて、厚み７７μｍの塗布液層を形成し、その後、厚み２３μｍの塗布液層を形成し、その後、粘着剤層およびそれを備える粘着型光学フィルムを得た。
【０１８０】
実施例３
ＳＮシックナー６４０（疎水基変性ポリアクリル酸）に代えて、アロンＢ−５００（アクリル酸系共重合体、東亞合成社製）を添加し、エマルションの固形分１００重量部に対するアロンＢ−５００の配合部数を、２．６重量部に変更した以外は、実施例１と同様にして水分散型粘着剤組成物を調製し、続けて、厚み９２μｍの塗布液層を形成し、その後、厚み２３μｍの粘着剤層およびそれを備える粘着型光学フィルムを得た。
【０１８１】
実施例４
ＳＮシックナー６４０（疎水基変性ポリアクリル酸）に代えて、アロンＢ−５００（アクリル酸系共重合体）を添加し、エマルションの固形分１００重量部に対するアロンＢ−５００の配合部数を、２重量部に変更し、さらに、イオン交換水の追加により調整される水分散型粘着剤組成物の固形分濃度を３０重量％に変更した以外は、実施例１と同様にして水分散型粘着剤組成物を調製し、続けて、厚み７７μｍの塗布液層を形成し、その後、厚み２３μｍの粘着剤層およびそれを備える粘着型光学フィルムを得た。
【０１８２】
実施例５
ＳＮシックナー６４０（疎水基変性ポリアクリル酸）に代えて、アデカノールＵＨ−５４１ＶＦ（ウレタン系増粘剤、ＡＤＥＫＡ社製）を添加し、エマルションの固形分１００重量部に対するアデカノールＵＨ−５４１ＶＦの配合部数を、２重量部に変更し、さらに、イオン交換水の追加により調整される水分散型粘着剤組成物の固形分濃度を３０重量％に変更した以外は、実施例１と同様にして水分散型粘着剤組成物を調製し、続けて、厚み７７μｍの塗布液層を形成し、その後、厚み２３μｍの粘着剤層およびそれを備える粘着型光学フィルムを得た。
【０１８３】
比較例１
ＳＮシックナー６４０（疎水基変性ポリアクリル酸）を添加せず、イオン交換水の追加による水分散型粘着剤組成物の固形分濃度の調整（希釈）を実施しなかった以外は、実施例１と同様にして固形分濃度４０重量％の水分散型粘着剤組成物を調製し、続けて、厚み５８μｍの塗布液層を形成し、その後、厚み２３μｍの粘着剤層およびそれを備える粘着型光学フィルムを得た。
【０１８４】
比較例２
ＳＮシックナー６４０（疎水基変性ポリアクリル酸）を添加しなかった以外は、実施例１と同様にして水分散型粘着剤組成物を調製した。
【０１８５】
次いで、粘着剤層を形成しようと試みたが、塗布時に、ＰＥＴフィルム上で水分散型粘着剤組成物のはじきを生じたため、塗布液層および粘着剤層を形成できなかった。
【０１８６】
比較例３
エマルションの固形分１００重量部に対するＳＮシックナー６４０（疎水基変性ポリアクリル酸）の配合部数を、０．５重量部に変更し、さらに、イオン交換水の追加により調整される水分散型粘着剤組成物の固形分濃度を３５重量％に変更した以外は、実施例１と同様にして水分散型粘着剤組成物を調製し、続けて、厚み６６μｍの塗布液層を形成し、その後、厚み２３μｍの粘着剤層およびそれを備える粘着型光学フィルムを得た。
【０１８７】
（評価）
（１）外観観察
実施例１〜５、比較例１および３の粘着型光学フィルムの粘着剤層を、ＰＥＴフィルム側から目視により観察することにより、上記した定義の凹部の有無を観察するとともに、１ｍ２当たりの凹部の個数を勘定した。それらの結果を、表１に示す。
【０１８８】
すなわち、実施例１〜５では、いずれも凹部の存在をまったく観察できず、あるいは、観察されても、その凹部の厚み方向の深さ（Ｄ）が０．２μｍ未満、上端の内径（Ｌ）が１ｍｍ未満（つまり、上記した定義より小さい凹部）であった。
【０１８９】
一方、比較例１および３では、いずれも凹部の存在が観察され、その凹部の厚み方向の深さ（Ｄ）が０．２〜２０μｍ、上端の内径（Ｌ）が１〜１０ｍｍ（つまり、上記した定義通りの凹部）であった。
【０１９０】
なお、凹部のサイズは、非接触三次元表面形状粗さ計（ＷｙｋｏＮＴ９１００、Ｖｅｅｃｏ社製）により測定した。
【０１９１】
（２）水分散型粘着剤組成物の粘度
実施例１〜５および比較例１〜３の水分散型粘着剤組成物の３０℃、せん断速度１ｓｅｃ−１における粘度を、コーン／プレート型粘度計（レオストレスＲＳ−１型、ＨＡＡＫＥ社製）により測定した。その結果を、表１に示す。
【０１９２】
（３）増粘剤の濁度
実施例１〜５および比較例３で使用した増粘剤を、水に配合して１重量％水溶液を調製し、さらに、アンモニア水にてｐＨ８に調整して、増粘剤水溶液を調製した。次いで、調製した増粘剤水溶液の濁度を濁度計（ＬａＭｏｔｔｅ２０２０型、オルガノ社製）にて測定した。その結果を表１に示す。
【０１９３】
（４）ヘイズ値
実施例１〜５、比較例１および３の「粘着剤層の形成」において得られた厚み２３μｍの粘着剤層を、スライドガラス板（マイクロスライドガラス、厚み１．３ｍｍ、マツナミガラス社製）に転写し、かかる粘着剤層のヘイズ値を、ＪＩＳ  Ｋ７１３６に準拠して、ヘイズメーター（ＨＭ−１５０、村上色彩技術研究所社）により、測定した。その結果を表１に示す。
【０１９４】
（５）ＴＥＭ写真観察
実施例１および３の粘着剤層の表面を、ＴＥＭ（透過型電子顕微鏡）にて観察した。実施例１および３の粘着剤層のＴＥＭ写真の画像処理図を、図６および７に、それぞれ示す。
【０１９５】
図６から分かるように、実施例１で使用され、上記した濁度が１００ＮＴＵ以下の増粘剤（ＳＮシックナー６４０）は、水分散型ポリマーに均一に分散している。
【０１９６】
一方、図７から分かるように、実施例３で使用され、上記した濁度が１００ＮＴＵを超過する増粘剤（アロンＢ−５００）は、水分散型ポリマーに不溶解物（粒子）が比較的大きい粒子として残存している。
【０１９７】
【表１】
0005863285.tif 000003
なお、表１中、「＊」にて示す増粘剤および測定単位を以下に詳説する。
ＳＮシックナー６４０＊１：商品名、疎水基変性ポリアクリル酸、サンノプコ社製
アロンＢ−５００＊２：商品名、アクリル酸系共重合体、東亞合成社製
アデカノールＵＨ−５４１ＶＦ＊３：商品名、ウレタン系増粘剤、ＡＤＥＫＡ社製
ＮＴＵ＊４：濁度の単位、Ｎｅｐｈｅｌｏｍｅｔｒｉｃ  Ｔｕｒｂｉｄｉｔｙ  Ｕｎｉｔ
【符号の説明】
【０１９８】
１    離型フィルム
５    凹部
６    粘着剤層
１０  粘着型光学フィルム
１１  光学フィルム（基材）
【図１】
0005863285.tif 000004
【図２】
0005863285.tif 000005
【図３】
0005863285.tif 000006
【図４】
0005863285.tif 000007
【図５】
0005863285.tif 000008
【図６】
0005863285.tif 000009
【図７】
0005863285.tif 000010